(57)【要約】【課題】小型高容量低ＥＳＲで、ＬＣ性能が良好な固体電解コンデンサを提供する。【解決手段】陽極リードが接続された弁作用金属もしくは導電性酸化物の焼結体の表面に、誘電体酸化皮膜層、半導体層、カーボンペースト層及び導電体層を順次積層したコンデンサ素子を外装した固体電解コンデンサにおいて、陽極リードが接続された焼結体面のみカーボンペースト層が形成されていないことを特徴とする固体電解コンデンサ。【選択図】図１
2005117034.tif 000002
【特許請求の範囲】
【請求項１】
陽極リードが接続された弁作用金属もしくは導電性酸化物の焼結体の表面に、誘電体酸化皮膜層、半導体層、カーボンペースト層及び導電体層を順次積層したコンデンサ素子を外装した固体電解コンデンサにおいて、陽極リードが接続された焼結体面のみカーボンペースト層が形成されていないことを特徴とする固体電解コンデンサ。
【請求項２】
弁作用金属もしくは導電性酸化物が、タンタル、アルミニウム、ニオブ、チタン、これら弁作用金属を主成分とする合金または酸化ニオブである請求項１に記載の固体電解コンデンサ。
【請求項３】
陽極リードが、線状または箔状である請求項１に記載の固体電解コンデンサ。
【請求項４】
陽極リードが、陽極リードの材質が、タンタル、アルミニウム、ニオブ、チタン、またはこれら弁作用金属を主成分とする合金である請求項１に記載の固体電解コンデンサ。
【請求項５】
半導体層が、有機半導体層及び無機半導体層から選ばれる少なくとも１種である請求項１に記載の固体電解コンデンサ。
【請求項６】
有機半導体が、ベンゾピロリン４量体とクロラニルからなる有機半導体、テトラチオテトラセンを主成分とする有機半導体、テトラシアノキノジメタンを主成分とする有機半導体、下記一般式（１）または（２）
【化１】
2005117034.tif 000008
（式（１）及び（２）において，Ｒ1〜Ｒ4は各々独立して水素原子、炭素数１〜６のアルキル基または炭素数１〜６のアルコキシ基を表わし、Ｘは酸素、イオウまたは窒素原子を表わし、Ｒ5はＸが窒素原子のときのみ存在して水素原子または炭素数１〜６のアルキル基を表わし、Ｒ1とＲ2及びＲ3とＲ4は、互いに結合して環状になっていてもよい。）
で示される繰り返し単位を含む高分子にドーパントをドープした導電性高分子を主成分とした有機半導体から選択される少なくとも１種である請求項５に記載の固体電解コンデンサ。
【請求項７】
一般式（１）で示される繰り返し単位を含む導電性高分子が、下記一般式（３）
【化２】
2005117034.tif 000009
（式中、Ｒ6及びＲ7は、各々独立して水素原子、炭素数１〜６の直鎖状もしくは分岐状の飽和もしくは不飽和のアルキル基、または該アルキル基が互いに任意の位置で結合して、２つの酸素原子を含む少なくとも１つ以上の５〜７員環の飽和炭化水素の環状構造を形成する置換基を表わす。また、前記環状構造には置換されていてもよいビニレン結合を有するもの、置換されていてもよいフェニレン構造のものが含まれる。）
で示される構造単位を繰り返し単位として含む導電性高分子である請求項６に記載のチップ状固体電解コンデンサ。
【請求項８】
導電性高分子が、ポリアニリン、ポリオキシフェニレン、ポリフェニレンサルファイド、ポリチオフェン、ポリフラン、ポリピロール、ポリメチルピロール、及びこれらの置換誘導体及び共重合体から選択される請求項７に記載の固体電解コンデンサ。
【請求項９】
導電性高分子、ポリ（３，４−エチレンジオキシチオフェン）である請求項８に記載の固体電解コンデンサ。
【請求項１０】
無機半導体が、二酸化モリブデン、二酸化タングステン、二酸化鉛、及び二酸化マンガンから選ばれる少なくとも１種の化合物である請求項５に記載の固体電解コンデンサ。
【請求項１１】
半導体の電導度が１０-2〜１０3Ｓ／ｃｍの範囲である請求項５に記載の固体電解コンデンサ。
【請求項１２】
請求項１乃至１１のいずれかに記載の固体電解コンデンサを使用した電子回路。
【請求項１３】
請求項１乃至１１のいずれかに記載の固体電解コンデンサを使用した電子機器。
【発明の詳細な説明】
【技術分野】
【０００１】
本発明は、等価直列抵抗（ＥＳＲ）が低く、漏れ電流（ＬＣ）性能が良好な固体電解コンデンサに関する。
【背景技術】
【０００２】
携帯電話やパーソナルコンピュータ等の電子機器に使用されるコンデンサは、小型、大容量、低ＥＳＲで信頼性の高いものが望まれている。このようなコンデンサの１つとして弁作用金属もしくは導電性酸化物の焼結体を利用した固体電解コンデンサがある。該固体電解コンデンサは、内部に微小な細孔を有する焼結体に陽極リード端子が接続されていて、細孔を含む焼結体全表面に誘電体酸化皮膜層が形成され、さらに半導体層、カーボンペースト層及び導電体層が順次積層されたコンデンサ素子を外装して作製される。
【０００３】
ＥＳＲ値は半導体層、カーボンペースト層、導電体層の抵抗により大まかな値が決まるため、目標とする低いＥＳＲ値を達成するために各種工夫がなされている。また、信頼性の中でも最も重要な誘電体酸化皮膜から生じる漏れ電流値（以下、ＬＣ値と略す。）を良くするために、半導体層を形成した後に再化成を行うことや、作製した固体電解コンデンサをエージング処理することによりＬＣ値を減少させている。
【発明の開示】
【発明が解決しようとする課題】
【０００４】
昨今の要求である小型で容量の大きな固体電解コンデンサを作製するには、粒径の小さい弁作用金属もしくは導電性酸化物の粉末を使用し表面積が大きい焼結体を利用することになるが、このような焼結体を用いて作製した固体電解コンデンサのＬＣ値は、再化成やエージング処理という従来の手段を使っても減少させることが困難な場合があった。とりわけ多数個の固体電解コンデンサを同時に作製する場合に、ＬＣ値が飛び抜けて高いものが発生する問題があり、この問題を解決して、良品率を上昇させる必要があった。
【課題を解決するための手段】
【０００５】
本発明者等は、鋭意検討した結果、陽極リード接続面にカーボンペースト層を設けないことによって前記課題が解決できることを見出し、本発明を完成するに至った。
【０００６】
すなわち、本発明は、以下の固体電解コンデンサ及び該固体電解コンデンサを使用した電子機器に関する。
１．陽極リードが接続された弁作用金属もしくは導電性酸化物の焼結体の表面に、誘電体酸化皮膜層、半導体層、カーボンペースト層及び導電体層を順次積層したコンデンサ素子を外装した固体電解コンデンサにおいて、陽極リードが接続された焼結体面のみカーボンペースト層が形成されていないことを特徴とする固体電解コンデンサ。
２．弁作用金属もしくは導電性酸化物が、タンタル、アルミニウム、ニオブ、チタン、これら弁作用金属を主成分とする合金または酸化ニオブである前記１に記載の固体電解コンデンサ。
３．陽極リードが、線状または箔状である前記１に記載の固体電解コンデンサ。
４．陽極リードが、陽極リードの材質が、タンタル、アルミニウム、ニオブ、チタン、またはこれら弁作用金属を主成分とする合金である前記１に記載の固体電解コンデンサ。
５．半導体層が、有機半導体層及び無機半導体層から選ばれる少なくとも１種である前記１に記載の固体電解コンデンサ。
６．有機半導体が、ベンゾピロリン４量体とクロラニルからなる有機半導体、テトラチオテトラセンを主成分とする有機半導体、テトラシアノキノジメタンを主成分とする有機半導体、下記一般式（１）または（２）
【化１】
2005117034.tif 000003
（式（１）及び（２）において，Ｒ1〜Ｒ4は各々独立して水素原子、炭素数１〜６のアルキル基または炭素数１〜６のアルコキシ基を表わし、Ｘは酸素、イオウまたは窒素原子を表わし、Ｒ5はＸが窒素原子のときのみ存在して水素原子または炭素数１〜６のアルキル基を表わし、Ｒ1とＲ2及びＲ3とＲ4は、互いに結合して環状になっていてもよい。）
で示される繰り返し単位を含む高分子にドーパントをドープした導電性高分子を主成分とした有機半導体から選択される少なくとも１種である前記５に記載の固体電解コンデンサ。
７．一般式（１）で示される繰り返し単位を含む導電性高分子が、下記一般式（３）
【化２】
2005117034.tif 000004
（式中、Ｒ6及びＲ7は、各々独立して水素原子、炭素数１〜６の直鎖状もしくは分岐状の飽和もしくは不飽和のアルキル基、または該アルキル基が互いに任意の位置で結合して、２つの酸素原子を含む少なくとも１つ以上の５〜７員環の飽和炭化水素の環状構造を形成する置換基を表わす。また、前記環状構造には置換されていてもよいビニレン結合を有するもの、置換されていてもよいフェニレン構造のものが含まれる。）
で示される構造単位を繰り返し単位として含む導電性高分子である前記６に記載のチップ状固体電解コンデンサ。
８．導電性高分子が、ポリアニリン、ポリオキシフェニレン、ポリフェニレンサルファイド、ポリチオフェン、ポリフラン、ポリピロール、ポリメチルピロール、及びこれらの置換誘導体及び共重合体から選択される前記７に記載の固体電解コンデンサ。
９．導電性高分子、ポリ（３，４−エチレンジオキシチオフェン）である前記８に記載の固体電解コンデンサ。
１０．無機半導体が、二酸化モリブデン、二酸化タングステン、二酸化鉛、及び二酸化マンガンから選ばれる少なくとも１種の化合物である前記５に記載の固体電解コンデンサ。
１１．半導体の電導度が１０-2〜１０3Ｓ／ｃｍの範囲である前記５に記載の固体電解コンデンサ。
１２．前記１乃至１１のいずれかに記載の固体電解コンデンサを使用した電子回路。
１３．前記１乃至１１のいずれかに記載の固体電解コンデンサを使用した電子機器。
【０００７】
本発明の固体電解コンデンサの１形態を添付図面を参照して説明する。
図１は本発明の固体電解コンデンサの１例の断面図である（図１では各部の大きさは説明の便宜のために誇張して示してある。）。
【０００８】
弁作用金属または導電性酸化物の粉末からなる焼結体（１）に陽極リード（２）が植設され、陽極リードの一部と焼結体表面に誘電体酸化皮膜（３）が形成され（図１では省略されているが、焼結体細孔内の表面にも誘電体酸化皮膜が形成されている。）、さらに焼結体部分に半導体層（４）、陽極リードが植設されている面を除いてカーボンペースト層（５）、導電体層（６）が順次積層された固体電解コンデンサ素子が陰陽端子（９ａ，９ｂ）に各接続され、陰陽端子の一部を除いて外装（７）されて固体電解コンデンサ（８）が作製される。
【０００９】
本発明に使用される焼結体は、陽極リードを成形体面に植設した弁作用金属もしくは導電性酸化物の粉末の成形体を焼結して作製される。成形圧力（例えば、0.1〜５０Ｋｇ／ｍｍ2）と焼結条件（例えば、温度８００〜1800℃・時間１分〜１０時間）を適宜選択することにより焼結体の表面積を大きくすることができる。焼結後に焼結体の表面積をさらに増加させるために、焼結体表面を化学的及び／または電気的にエッチング処理を行っていてもよい。
【００１０】
焼結体の形状は、特に限定されず、通常は柱状形状であるが、角柱形状の場合には、各隅のうち少なくとも１隅を面取りまたは球面状にＲをとって、焼結体を使用して作製される固体電解コンデンサの漏れ電流（ＬＣ）値の平均値を良好にしておいてもよい。また、成形時に金型から成形体が脱離しやすいようにテーパをきっておいてもよい。この場合は作製焼結体の形状は略角錐台状となる。
【００１１】
本発明においては、陽極リードは、リード線であってもリード箔であってもよい。また陽極リードを成形体に植設せずに、焼結体を作製した後に接続してもよい。陽極リードの材質としては、タンタル、アルミニウム、ニオブ、チタン、これら弁作用金属を主成分とする合金が使用される。また、陽極リードの一部を、炭化、燐化、ホウ化、窒化、硫化、酸化から選ばれる少なくとも１種の処理を行ってから使用してもよい。
【００１２】
陽極リードを成形体に植設する場合、陽極リードの焼結体内の深さは、焼結体の１／３以上、好ましくは２／３以上とすると焼結体の強度が維持できて後述するコンデンサ素子の外装封口時の熱的、物理的な封止応力に耐えることができるために好ましい。
【００１３】
後記する半導体層が陽極リードの上部にまで付着してコンデンサがショートすることを防ぐために、焼結体と陽極リードの境界部（陽極リード側）に絶縁性樹脂を鉢巻状に付着させて絶縁を計ってもよい。
【００１４】
弁作用金属または導電性酸化物としては、タンタル、アルミニウム、ニオブ、チタン、これら弁作用金属を主成分とする合金または酸化ニオブであるか、または前記弁作用金属、合金及び導電性酸化物から選択される２種以上の混合物が挙げられる。
【００１５】
弁作用金属または導電性酸化物の形状は、通常粉体である。
弁作用金属または前記合金または導電性化合物あるいは前記焼結体等の一部を、炭化、燐化、ホウ素化、窒化、硫化、酸化から選ばれる少なくとも１種の処理を行ってから使用してもよい。
【００１６】
本発明の固体電解コンデンサは、前記焼結体に誘電体酸化皮膜層、半導体層、カーボンペースト層および導電体層を順次積層して陰極部を形成した固体電解コンデンサ素子の陽極リードの一部と陰極部の一部を、陽極端子と陰極端子に各々接続して前記陰陽両端子の一部を残して外装封口して作製される。
【００１７】
本発明の焼結体及び陽極リードの一部の表面に形成させる誘電体酸化皮膜層としては、Ｔａ2Ｏ5、Ａｌ2Ｏ3、ＴｉＯ2、Ｎｂ2Ｏ5等の金属酸化物から選ばれる少なくとも１つを主成分とする誘電体層が挙げられる。該誘電体層は、前記陽極基体を電解液中で化成することによって得ることができる。また、金属酸化物から選ばれた少なくとも１つを主成分とする誘電体層とセラミックコンデンサで使用される誘電体層を混合した誘電体層であってもよい（国際公開第００／７５９４３号パンフレット）。
【００１８】
本発明の誘電体層上に形成される半導体層の代表例として、有機半導体および無機半導体から選ばれる少なくとも１種の化合物が挙げられる。
【００１９】
有機半導体の具体例としては、ベンゾピロリン４量体とクロラニルからなる有機半導体、テトラチオテトラセンを主成分とする有機半導体、テトラシアノキノジメタンを主成分とする有機半導体、下記一般式（１）または（２）で示される繰り返し単位を含む高分子にドーパントをドープした導電性高分子を主成分とした有機半導体が挙げられる。
【００２０】
【化３】
2005117034.tif 000005
【００２１】
式（１）及び（２）において，Ｒ1〜Ｒ4は各々独立して水素原子、炭素数１〜６のアルキル基または炭素数１〜６のアルコキシ基を表わし、Ｘは酸素、イオウまたは窒素原子を表わし、Ｒ5はＸが窒素原子のときのみ存在して水素原子または炭素数１〜６のアルキル基を表わし、Ｒ1とＲ2及びＲ3とＲ4は、互いに結合して環状になっていてもよい。
【００２２】
さらに、本発明においては、前記一般式（１）で示される繰り返し単位を含む導電性高分子は、好ましくは下記一般式（３）で示される構造単位を繰り返し単位として含む導電性高分子が挙げられる。
【００２３】
【化４】
2005117034.tif 000006
【００２４】
式中、Ｒ6及びＲ7は、各々独立して水素原子、炭素数１〜６の直鎖状もしくは分岐状の飽和もしくは不飽和のアルキル基、または該アルキル基が互いに任意の位置で結合して、２つの酸素原子を含む少なくとも１つ以上の５〜７員環の飽和炭化水素の環状構造を形成する置換基を表わす。また、前記環状構造には置換されていてもよいビニレン結合を有するもの、置換されていてもよいフェニレン構造のものが含まれる。
【００２５】
このような化学構造を含む導電性高分子は、荷電されており、ドーパントがドープされる。ドーパントには公知のドーパントが制限なく使用できる。
【００２６】
一般式（１）乃至（３）で示される繰り返し単位を含む高分子としては、例えば、ポリアニリン、ポリオキシフェニレン、ポリフェニレンサルファイド、ポリチオフェン、ポリフラン、ポリピロール、ポリメチルピロール、およびこれらの置換誘導体や共重合体などが挙げられる。中でもポリピロール、ポリチオフェン及びこれらの置換誘導体（例えば、ポリ（３，４−エチレンジオキシチオフェン）等）が好ましい。
【００２７】
無機半導体の具体例として、二酸化モリブデン、二酸化タングステン、二酸化鉛、二酸化マンガン等から選ばれた少なくとも１種の化合物が挙げられる。
【００２８】
上記有機半導体および無機半導体として、電導度１０-2〜１０3Ｓ／ｃｍの範囲のものを使用すると、作製したコンデンサのＥＳＲ値が小さくなり好ましい。
【００２９】
上記半導体層を形成する方法として、電解重合による方法（特開昭６０−３７１１４号公報）、酸化剤処理した陽極基体を電解重合する方法（特許２０５４５０６号）、化学的析出させる方法（特許２０４４３３４号）等従来公知の方法を採用することができる。
【００３０】
また、半導体層を形成途中及び／または形成後に再化成を行って半導体層形成によって引き起こされた誘電体酸化皮膜層の微小な欠陥部を修復しておいてもよい。
【００３１】
本発明では、前述した方法等で形成された半導体層の上にカーボンペースト層が設けられるが、このカーボンペースト層は、陽極リードが接続された焼結体の面を除いて設けることが肝要である。このようにカーボンペースト層の形成方法を多数個の固体電解コンデンサ素子作製時に応用することにより、ＬＣ値が飛びぬけて高い固体電解コンデンサの発生率を減少させることができる。
【００３２】
陽極リードと焼結体の接続面は、異種形状の材料が出会う箇所であり、接続時の応力を持っているために、この部分に形成された誘電体酸化皮膜層は不安定である。この部分に微細な粒子を含有するカーボンペースト層が付着すると、不安定な誘電体酸化皮膜層内に侵入するためにＬＣ値の回復が困難になるものと思われる。
【００３３】
また、粒径が小さい弁作用金属もしくは導電性酸化物の粉を使用した焼結体の場合ほど、誘電体酸化皮膜層の曲率半径が短いために、誘電体酸化皮膜層の不安定性が大きく、一般にＬＣ値が大きくなるが、このような素子であっても、前記本発明の方法を適用することにより固体電解コンデンサのＬＣ値を十分下げられるため、不良素子の発生率を下げることができる。すなわち、本発明によれば、小粒径粉（ＣＶが大きな粉）の焼結体ほど、大きな効果が得られる。
【００３４】
さらにカーボンペーストに含有されるカーボン粒子の大きさが小さいと、半導体層とカーボンペースト層の密着性が強くなり、その結果作製した固体電解コンデンサのＥＳＲ値が良好になるが、このようなカーボン粒子が小さい場合に陽極リード接続面にカーボンペースト層を設けない本発明はＬＣ改良に好都合である。
【００３５】
本発明に使用されるカーボンペーストは、カーボン粒子を水及び／または有機溶媒に分散させたものであり、界面活性剤、アンモニア等の各種分散剤及びアルキッド樹脂、アクリル樹脂、エポキシ樹脂、フェノール樹脂、イミド樹脂、フッ素樹脂、エステル樹脂、イミドアミド樹脂、アミド樹脂、スチレン樹脂等の公知の各種樹脂や樹脂の硬化剤が含有されていてもよい。カーボンペーストを半導体層上に付着させた後に乾燥することによって水及び／または有機溶媒が飛散しカ−ボンペースト層が形成される。
【００３６】
カーボンとしては、通常、平均粒径0.001〜1000μｍのものが使用され、一次粒子が化学的または物理的に融着して二次または三次粒子になったものも使用できる。前述したように、一般に粒径が細かいカーボンを使用するほど作製した固体電解コンデンサのＥＳＲ値が低くなるので好ましい。
【００３７】
カーボンペースト層の厚みは、薄いほど作製した固体電解コンデンサのＥＳＲ値が良好になる。しかし、薄すぎると固体電解コンデンサの耐湿性が劣化するため、通常0.1〜１００μｍ、好ましくは0.1〜３０μｍの範囲に設定される。
【００３８】
本発明では、前述した方法等で形成されたカーボンペースト層と陽極リードが接続している面の半導体層の上に導電体層が設けられる。
【００３９】
陽極リードが接続している面の半導体層の上に導電体層を設けないと作製した固体電解コンデンサのＬＣの平均値は良好になるが、ＥＳＲ値が不良になるために好ましくない。
【００４０】
導電体層は、例えば、導電ペーストの固化、メッキ、金属蒸着、耐熱性の導電樹脂フイルムの付着等により形成することができる。
【００４１】
導電ペーストとしては、銀ペースト、銅ペースト、アルミニウムペースト、金ペースト、ニッケルペースト等が好ましい。これらは１種を用いても２種以上を用いてもよい。２種以上を用いる場合、混合してもよく、または別々の層として重ねてもよい。導電ペーストを適用した後、空気中に放置するか、または加熱して固化せしめる。
【００４２】
導電ペーストは、樹脂と金属等の導電粉を主成分とするが、場合によっては、樹脂を溶解するための溶媒や樹脂の硬化剤等が加えられていて、前記固化時に溶媒が飛散する。
【００４３】
樹脂として、アルキッド樹脂、アクリル樹脂、エポキシ樹脂、フェノール樹脂、イミド樹脂、フッ素樹脂、エステル樹脂、イミドアミド樹脂、アミド樹脂、スチレン樹脂等の公知の各種樹脂が使用される。
【００４４】
導電粉としては、銀、銅、アルミニウム、金、ニッケルおよびこれら金属を主成分とする合金の粉、これら金属が表層にあるコート粉やこれらの混合物粉の少なくとも１種が使用される。導電粉は、通常４０〜９７質量％含まれている。４０質量％未満であると作製した導電ペーストの導電性が小さく、９７質量％を超えると、導電ペーストの接着性が不良になるために好ましくない。導電ペーストに前述した半導体層を形成する導電性高分子や金属酸化物の粉を混合して使用してもよい。
【００４５】
メッキとしては、ニッケルメッキ、銅メッキ、銀メッキ、アルミニウムメッキ等が挙げられる。また蒸着金属としては、アルミニウム、ニッケル、銅、銀等が挙げられる。
【００４６】
このようにして陽極基体に導電体層まで積層して陰極部を形成した固体電解コンデンサ素子が作製される。
【００４７】
以上のような構成の本発明の固体電解コンデンサ素子は、例えば、樹脂モールド、樹脂ケース、金属性の外装ケース、樹脂のディッピング、ラミネートフイルムによる外装などの外装により各種用途のコンデンサ製品とすることができる。
【００４８】
これらの中でも、とりわけ樹脂モールド外装を行ったチップ状固体電解コンデンサが、小型化と低コスト化が簡単に行えるので好ましい。
【００４９】
樹脂モールド外装の場合について具体的に説明すると、本発明の固体電解コンデンサは、前記固体電解コンデンサ素子の導電体層の一部を、別途用意した一対の対向して配置された先端部を有するリードフレームの一方の先端部に載置し、さらに陽極リードの一部（寸法を合わすために陽極リードの先端を切断して使用してもよい。）を前記リードフレームの他方の先端部に載置し、前者は、例えば導電ペーストの固化で、後者は、溶接で各々電気的・機械的に接合した後、前記リードフレームの先端部の一部を残して樹脂封口し、樹脂封口外の所定部所でリードフレームを切断・折り曲げ加工（リードフレームが樹脂封口の下面にあり、リードフレームの下面または下面と側面のみを残して封口されている場合は、切断加工のみ）して作製される。
【００５０】
リードフレームは、前述したように切断加工されて最終的には固体電解コンデンサの外部端子となるが、形状は箔または平板状であり、材質としては、鉄、銅、アルミニウムまたはこれら金属を主成分とする合金が使用される。リードフレームの一部または全部に半田、錫、ニッケル、銀、金、チタン等のメッキが施されていてもよい。リードフレームとメッキとの間に、ニッケルまたは銅等の下地メッキがあってもよい。リードフレームには、一対の対向して配置された先端部が存在し、先端部間に隙間があることにより、各固体電解コンデンサ素子の陽極リードと陰極部とが絶縁される。
【００５１】
本発明の固体電解コンデンサの封口に使用される樹脂としては、エポキシ樹脂、フェノール樹脂、アルキッド樹脂等固体電解コンデンサの封止に使用される公知の樹脂が採用できるが、各樹脂とも一般に市販されている低応力樹脂を使用すると、封止時におきるコンデンサ素子への封止応力の発生を緩和することができるために好ましい。また、樹脂封口するための製造機としてトランスファーマシンが好んで使用される。封止後に所定温度で樹脂の硬化を行ってもよい。
【００５２】
このように作製された固体電解コンデンサは、導電体層形成時や外装時の熱的および／または物理的な誘電体層の劣化を修復するために、エージング処理を行ってもよい。
【００５３】
エージング方法は、固体電解コンデンサに所定の電圧（通常、定格電圧の２倍以内）を印加することによって行われる。エージング時間や温度は、コンデンサの種類、容量、定格電圧によって最適値が変化するので予め実験によって決定されるが、通常、時間は数分から数日間、温度は電圧印加冶具の熱劣化を考慮して３００℃以下で行われる。エージングの雰囲気は、空気中でもよいし、Ａｒ、Ｎ2、Ｈｅ等の不活性ガス中でもよい。また、減圧、常圧、加圧下のいずれの条件で行ってもよい。エージング中のすべてあるいは一部で、水蒸気を供給しながら、または水蒸気を供給した後に前記エージングを行うと誘電体層の安定化が進む場合がある。水蒸気の供給方法の１例として、エージングの炉中に置いた水溜めから熱により水蒸気を供給する方法が挙げられる。
【００５４】
電圧印加方法として、直流、任意の波形を有する交流、直流に重畳した交流やパルス電流等の任意の電流を流すように設計することができる。エージングの途中に一旦電圧印加を止め、再度電圧印加を行うことも可能である。
【００５５】
本発明で製造された固体電解コンデンサは、例えば、中央演算回路や電源回路等の高容量のコンデンサを用いる回路に好ましく用いることができ、これらの回路は、パソコン、サーバー、カメラ、ゲーム機、ＤＶＤ、ＡＶ機器、携帯電話等の各種デジタル機器や、各種電源等の電子機器に利用可能である。本発明で製造された固体電解コンデンサは、容量が大きく、ＥＳＲ値が良好で、またＬＣ値が飛び抜けて不良なものが無いことから、これを用いることにより信頼性の高い電子回路及び電子機器を得ることができる。
【発明の効果】
【００５６】
本発明は、焼結体の陽極リードが接続された面のみカーボンペースト層を形成しない固体電解コンデンサを提供したものであって、本発明によれば、ＬＣ値が極端に大きな固体電解コンデンサの発生率を減少させることができる。
【実施例】
【００５７】
以下、本発明の具体例についてさらに説明するが、以下の例により本発明は限定されるものではない。
【００５８】
実施例１：
ＣＶ（容量と化成電圧の積）１０万μＦ・Ｖ／ｇのタンタル粉と0.24ｍｍφのタンタルリード線を使用して成形し、大きさ4.5×1.0×3.0ｍｍの焼結体を作製した（焼結温度1300℃、焼結時間２０分、焼結体密度6.6ｇ／ｃｍ3、焼結体の1.0×3.0ｍｍの面中央部に垂直にＴａリード線が植設されていて焼結体内部に４ｍｍ入り、外部に１０ｍｍ出ている）。別途用意した長さ２５０ｍｍ幅２０ｍｍ厚さ２ｍｍのステンレス製長尺金属板に左右３０ｍｍを残して前記焼結体３２個の各リード線を等間隔かつ等寸に整列接続した。このような長尺金属板２０枚を５ｍｍ間隔に並列に並べ、長尺金属板の左右１５ｍｍのところで電気的に接続するように金属製フレームに配設した。金属製フレームに焼結体が６４０個等間隔に配置されていて、各焼結体はリード線を通して金属性フレームに設けた給電端子に電気的に接続されている。この金属製フレームに連なった焼結体を１ロットとして以下の各種操作を行った。
【００５９】
焼結体を１％燐酸水溶液中にリード線の一部を除いて浸漬し、リード線を陽極とし水溶液中に配置したＴａ陰極板との間に１４Ｖを印加し、８０℃で１０時間化成してＴａ2Ｏ5からなる誘電体酸化皮膜層を形成した。この焼結体のリード線部分を除いて、２０％酢酸鉛水溶液と３５％過硫酸アンモニウム水溶液の１：１混合液に浸漬し、４０℃で１時間放置した後引き上げ水洗後乾燥すること及び１５％酢酸アンモニウム水溶液で洗浄することを４５回繰り返して、誘電体酸化皮膜層上に二酸化鉛と酢酸鉛との混合物（二酸化鉛が９６％）からなる半導体層を形成した。半導体層形成途中と最後に複数回0.1％酢酸水溶液中で再化成を行った。ついでリード線が植設されている面を除いて半導体層上にカーボンペースト（平均粒径0.2μｍのカーボン粒子が水に分散している。）を付着させ乾燥しカーボンペースト層を形成した。ついで焼結体の６面全部にエポキシ樹脂１０質量部と銀粉９０質量部からなる銀ペーストを積層した導電体層を設けて陰極部を形成して固体電解コンデンサ素子を作製した。
【００６０】
別途用意した、表面に錫メッキした厚さ１００μｍの銅合金リードフレーム（幅3.4ｍｍの一対の先端部が３２個存在し、両先端部には同一平面に投影して1.0ｍｍの隙間がある。）の一対の先端部の上面に、前記した固体電解コンデンサ素子の陰極部面（4.5ｍｍ×3.0ｍｍの面）と一部切断除去した陽極リード線を各々載置し、前者は、陰極部と同一の銀ペーストの固化で、後者は、スポット溶接で電気的・機械的に接続した。ついで前記リードフレームの一部を残してエポキシ樹脂でトランスファー成形して樹脂外装し、さらに、リードフレームの樹脂外部の所定部を切断後外装部に沿って折り曲げ加工した。引き続き２００℃で外装樹脂を硬化させた後に、１０５℃、６Ｖで４時間エージング処理を行い、大きさ7.3×4.3×1.8ｍｍのチップ状固体電解コンデンサを作製した。
【００６１】
比較例１：
実施例１でカーボンペースト層を焼結体の６面すべてに形成した以外は実施例１と同様にしてチップ状固体電解コンデンサを作製した。
【００６２】
実施例２：
実施例１でタンタル焼結体の代わりにニオブ焼結体（ＣＶ２０万μＦ・Ｖ／ｇの粉末から調製、窒化量１万ｐｐｍ，表面の自然酸化酸素量8.2万ｐｐｍ、焼結温度1280℃、焼結時間３０分、焼結体密度3.5ｇ／ｃｍ3）を、タンタルリード線の代わりにニオブリード線を使用して、３０Ｖの化成で誘電体酸化皮膜層をＮｂ2Ｏ5とした。次に焼結体を３％３，４−エチレンジオキシチオフェンアルコール溶液と1.5％過硫酸アンモニウムが溶解した１３％アントラキノン−２−スルホン酸水溶液とに交互に浸漬することを７回繰り返すことにより誘電体層上にエチレンジオキシポリマーを主成分とする多数の微小接触物を付着させ誘電体層に電気的な微小欠陥部分を多数個作製した後に、0.1％酢酸水溶液中で再化成して乾燥した。ついで焼結体を３，４−エチレンジオキシチオフェン（モノマーが飽和濃度以下となる水溶液として使用）とアントラキノン−２−スルホン酸が溶解した水と２０％エチレングリコール電解液に漬け、金属製フレームの給電端子から電解液中に配置した負極のタンタル電極板との間に室温で２０ｍＡの直流定電流を４５分流し、半導体層を形成するための通電を行った。引き上げ洗浄乾燥した後、0.1％酢酸水溶液中で誘電体層の微小なＬＣの欠陥を修復するための再化成（８０℃、３０分、１７Ｖ）を行った。前記通電と再化成を１５回繰り返した後水洗浄乾燥して半導体層を形成した。ついで実施例１と同様にしてカーボンペースト層（平均粒径1.8μｍのカーボン粒子を使用）、導電体層（アクリル樹脂１０質量部と銀粉９０質量部からなる銀ペースト）を形成し、さらに樹脂外装、硬化、エージング（８５℃、９Ｖ）処理を行ってチップ状固体電解コンデンサを作製した。
【００６３】
比較例２：
実施例２でカーボンペースト層を焼結体の６面すべてに形成した以外は実施例２と同様にしてチップ状固体電解コンデンサを作製した。
【００６４】
以上作製したコンデンサ（各例６４０個測定）の平均容量、ＥＳＲ、ＬＣを以下の方法で測定し、各測定値及び1000μＡ以上のＬＣ値を示す個数を表１にまとめて示した。
コンデンサの容量：ヒューレットパッカード社製ＬＣＲ測定器を用い、室温、１２０Ｈｚで容量を測定した。
ＥＳＲ値：コンデンサの等価直列抵抗を１００ｋＨｚで測定した。
ＬＣ値：室温において、所定の定格電圧（実施例１及び比較例１は４Ｖ値、実施例２及び比較例２は６Ｖ値）を作製したコンデンサの端子間に３０秒間印加し続けた後に測定した。
【００６５】
【表１】
2005117034.tif 000007
【００６６】
実施例１と比較例１、実施例２と比較例２を比べることにより、焼結体の陽極リードが接続された面のみカーボンペースト層を形成しないと、ＬＣ値が極端に大きな固体電解コンデンサの発生率が減少することがわかる。
【図面の簡単な説明】
【００６７】
【図１】本発明の固体電解コンデンサの１例の断面図である。
【符号の説明】
【００６８】
１  焼結体
２  陽極リード
３  誘電体酸化皮膜層
４  半導体層
５  カーボンペースト層
６  導電体層
７  外装
８  固体電解コンデンサ
９ａ  陰極端子
９ｂ  陽極端子
【図１】
2005117034.tif 000010